(57)【特許請求の範囲】
【請求項１】
金属板を十字形に重ね合わせてスポット溶接された継手の引張試験方法において、
前記継手を押え金に溶接して固定し、
前記継手に治具を重ね、前記押え金と当該治具との間をボルトで締め付け、
前記治具を介して前記継手の剥離方向に引張荷重を負荷する
ことを特徴とするスポット溶接十字継手の引張試験方法。
【発明の詳細な説明】
【技術分野】
【０００１】
本発明は、スポット溶接十字継手の剥離強度特性を評価するための引張試験方法に関するものである。
【背景技術】
【０００２】
近年、自動車分野では、低燃費化やＣＯ2排出量の削減のため、車体を軽量化することや、衝突安全性の向上のため、車体部材を高強度化することが求められている。これらの要求を満たすためには、車体部材や各種部品等に高強度鋼板を使用することが有効である。
【０００３】
このような高強度鋼板よりなる車体の組立や部品の取付け等の工程では、主として、抵抗スポット溶接（以下、「スポット溶接」という）が広く普及している。かつては、スポット溶接に用いる鋼板強度が上がるほど、溶接部も強くなるものと考えられてきた。しかしながら、鋼板の高強度化が進み、超ハイテンやＡＨＳＳと呼ばれる強度クラスの鋼板をスポット溶接すると、スポット溶接部の剥離強度が母材強度の増加に伴って低下してしまうという問題がある。そのため、高強度鋼板の開発を推進していく上では、開発段階から高強度鋼板の溶接性を考慮しなければならない。
【０００４】
このような高強度鋼板溶接部の剥離強度低下は、鋼板強度の増大によって応力集中が鋭くなることと、溶接金属が硬くなり低強度鋼のスポット溶接部では継手強度に寄与しなかった脆化因子の影響が現れやすくなってきたためであると考えられるようになってきている。近年では、高強度鋼板を用いた溶接継手の特性について、高精度な分析技術や数値計算を活用して、多くの解析が進められてきている。一方、このような解析の基礎となる剥離強度特性評価としては、被溶接部材を十字に組んでスポット溶接した溶接継手を剥離方向に引張荷重を負荷して測定する、十字引張強さ（ＣＴＳ）試験が知られており、ＪＩＳ  Ｚ３１３７で規定されている。
【０００５】
この従来の十字引張強さの試験方法について、図面を用いて説明する。
図１に、十字引張試験の試験片を示す。十字引張試験では、試験片１は、２枚の長方形状の金属板（例えば、鋼板）２、３を互いに十字形に重ね合わせ、中心部をスポット溶接して溶接部４を形成したスポット溶接十字継手である。鋼板２、３には、それぞれ、引張試験用治具にボルトで固定するための貫通孔２ａ、２ｂ、３ａ、３ｂが設けられている。以降、便宜上、鋼板２側を上側、鋼板３側を下側として説明することがある。
【０００６】
図２に、試験片を十字引張試験用治具に組み付けた状態を示す。試験片１の鋼板２は、上側の治具５と押え金６ａ、６ｂの間に挟み込まれ、ボルト７ａ、７ｂで固定され、試験片１の鋼板３は、下側の治具８と押え金９ａ、９ｂの間に挟み込まれ、ボルト１０ａ、１０ｂで固定される。治具５、８は、それぞれ鋼板２、３を挟み込む直方体形状部５ａ、８ａと、該直方体形状部５ａ、８ａと接続し、試験片を剥離方向に引っ張る軸５ｂ、８ｂで構成される。押え金６ａ、６ｂ、９ａ、９ｂは、直方体形状のものである。そして、十字引張試験では、矢印に示す方向に引張負荷をかけて、引張の変位に対する荷重を測定し、引張強さや、引張の変位に対する荷重を測定し、荷重変位曲線を求める。
【０００７】
一方、特許文献１には、従来の十字引張試験用治具では、試験片を引張試験用治具に組み付けるために、時間がかかること等が問題であるとして、テーパーを付けた楔状の歯を螺子で押し込むことで試験片を十字引張試験用治具に確固に掴ませることが開示されている。
【先行技術文献】
【特許文献】
【０００８】
【特許文献１】実開昭５８−０８２６４９号公報
【発明の概要】
【発明が解決しようとする課題】
【０００９】
従来の十字引張試験では、荷重変位曲線において、高変位側で荷重が急激に立ち上がる傾向があり、この荷重変位曲線における荷重の立ち上がり方（傾き等）は、同一の試験片にもかかわらず、試験毎に異なることがあった。そのため、荷重変位曲線と溶接部の破壊現象との対応付けを行うことが困難であった。
【００１０】
本発明は、このような実情に鑑み、スポット溶接継手の十字引張試験方法において、荷重変位曲線の荷重の立ち上がり方の再現性を向上させることができる方法を提供することを課題とする。
【課題を解決するための手段】
【００１１】
本発明者らは、上記課題を解決する手段について鋭意検討した。十字引張試験における荷重変位曲線の高変位側で荷重が急激に立ち上がる理由については諸説あり、見解が一致していなかったところ、本発明者らは、次のような十字引張試験の実状から、試験片と引張試験用治具との間の滑りに起因すると考えた。
【００１２】
まず、ＪＩＳ  Ｚ３１３７には、試験片にφ２０ｍｍの穴を開けること、試験片を引張試験用治具に六角ボルトで固定すること、及び、六角ボルトは、呼び径がＭ１２、Ｍ１４、Ｍ１６、Ｍ１８のいずれかとすることが規定されている。そして、試験結果のばらつきを小さくするためには、呼び径が大きいボルトを用い、試験片のφ２０ｍｍの穴とボルトとの隙間を小さくすることが望ましいと記載されている。
【００１３】
しかしながら、試験片の表面状態及び締め付けトルク等は規定されておらず、試験の作業者のボルトの締め付けの程度によって、試験片の滑りの程度が変わっていた。また、試験片と、治具及び押え金との間には、組み付け時のボルト締め付け軸力に応じた摩擦が発生する。しかし、引張による試験片の厚みの減少等により、摩擦が低下することがあり、試験片と引張試験用治具との間に滑りが生じることがあった。
【００１４】
そこで、本発明者らは、試験片と引張試験用治具との間の滑りを抑制するために、押え金に試験片を溶接し、その状態で十字引張試験を実施したところ、試験片の滑りが抑制され、再現性の良い荷重変位曲線が得られることを知見した。
【００１５】
本発明は、上記知見に基づいてなされたもので、その要旨とするところは以下の通りである。
（１）金属板を十字形に重ね合わせてスポット溶接された継手の引張試験方法において、
前記継手を押え金に溶接して固定し、
前記継手に治具を重ね、前記押え金と当該治具との間をボルトで締め付け、
前記治具を介して前記継手の剥離方向に引張荷重を負荷する
ことを特徴とするスポット溶接十字継手の引張試験方法。
【発明の効果】
【００１６】
本発明によれば、スポット溶接十字継手を押え金に溶接して固定したので、スポット溶接十字継手と引張試験用治具の間の滑りを抑制でき、荷重変位曲線の荷重の立ち上がり方の再現性を向上させることができる。
【図面の簡単な説明】
【００１７】
【図１】十字引張試験の試験片を示す図である。
【図２】試験片を十字引張試験用治具に組み付けた状態を示す図である。
【図３】試験片を押え金に溶接している概要の断面を示す。
【図４】試験片を押え金に溶接して治具に組み付けた状態の断面を示す図である。
【図５】荷重変位曲線示す図である。
【発明を実施するための形態】
【００１８】
本発明のスポット溶接十字継手の引張試験方法（以下、「本発明の試験法」という）は、スポット溶接十字継手を押え金に溶接固定し、治具に組み付けて行う方法である。そして、それにより、スポット溶接十字継手と引張試験用治具の間の滑りを低減させるものである。
【００１９】
次に、本発明の試験法の流れについて説明する。
本発明の方法では、まず、ＪＩＳ  Ｚ３１３７に規定される方法に従い、スポット溶接十字継手（以下、「試験片」ともいう）を作製する。図１に示すように、金属板２、３の幅の中心線が互いに直交するように配置し、十字重ね部分の中心にスポット溶接を行い、試験片１を作製する。
【００２０】
次に、試験片を押え金に溶接して固定する。試験片を押え金に溶接する方法は、特に限定されるものでない。次に、試験片を押え金に溶接する方法の一例として、レーザ溶接により行う方法を説明する。
図３に、試験片を押え金に溶接している概要の断面を示す。図３は、図２における試験片の板厚方向の断面に相当する図である。なお、鋼板２、治具５及び押え金６ａ、６ｂのボルトの貫通孔は図示していない。
【００２１】
図３に示すように、押え金６ａ、６ｂは、それぞれ一方の端部に壁が設けられている。そして、押え金６ａ、６ｂの壁に治具５の端部を合わせた状態で、治具５に押え金６ａ、６ｂを載せる。次に、鋼板２を該治具５が配置されていない側の押え金６ａ、６ｂの面上に載せる。そして、鋼板２及び鋼板３からなる試験片１と押え金６ａ、６ｂとを溶接する。鋼板２と押え金６ａ、６ｂの溶接では、鋼板２側からレーザ光１１を照射してレーザ溶接する。これにより、鋼板２と、押え金６ａ及び押え金６ｂとの間で、それぞれ二か所程度、レーザ溶接ビード１２を形成する。
【００２２】
次に、鋼板３と押え金９ａ、９ｂとを溶接する。まず、試験片１を上下反転させるとともに、スポット溶接の溶接部４を中心として９０℃回転させて、図３と同様に、押え金９ａ、９ｂの壁に治具５の端部を合わせた状態で、治具５に押え金９ａ、９ｂを載せる。そして、鋼板３側からレーザ光１１を照射してレーザ溶接する。これにより、鋼板３と、押え金９ａ及び押え金９ｂとの間で、それぞれ二か所程度、レーザ溶接ビード１２を形成する。
【００２３】
なお、押え金６ａ、６ｂ、９ａ、９ｂの端部の壁は、位置合わせの作業効率を向上させるものであり、該壁を設けなくてもよい。
また、治具５、６に試験片１を組み付けた際に、治具５、６と鋼板２、３とを面で接触させるために、盛り上がったレーザ溶接ビード１２をベルトサンダー等で研削してもよい。
【００２４】
図４に、試験片を押え金に溶接して治具に組み付けた状態の断面を示す。図４は、図２における試験片の板厚方向の断面に相当する図である。なお、鋼板２、治具５及び押え金６ａ、６ｂのボルトの貫通孔は図示していない。
【００２５】
図４に示すように、押え金６ａ、６ｂと治具５で鋼板２を挟み込みボルト（図示せず）で締め付ける。そして、押え金９ａ、９ｂと治具８で鋼板３を挟み込みボルトで締め付ける。ボルトは、呼び径Ｍ１２、１４、１６又は１８のいずれを用いてもよいが、ＪＩＳ  Ｚ３１３７において、試験結果のばらつきに対して最も好ましいとされる、六角ボルトの呼び径Ｍ１８を用いるとよい。
【００２６】
このように、試験片を引張試験用治具に組み付けた状態で、図４に矢印に示す方向に治具５、８を引張速度１０ｍｍ／ｍｉｎ以下で引張り、試験片が破断するまでの最大引張荷重を測定し、十字引張強さや、引張の変位に対する荷重を測定し、荷重変位曲線を求める。
【００２７】
これにより、スポット溶接十字継手と引張試験用治具の間の滑りを抑制でき、作業者によらず安定して同じ形状の荷重変位曲線を得ることができ、荷重変位曲線と溶接部の破壊現象との対応付けを行うことができる。
【００２８】
次に、本発明について、さらに、必要な要件や好ましい要件について順次説明する。
本発明の方法は、金属板を十字形に重ね合わせてスポット溶接されたスポット溶接十字継手を試験片として引張試験を行う方法であり、まず、試験片について説明する。
【００２９】
（金属板）
試験片とする金属板は、ＪＩＳ  Ｚ３１３７に規定される形状及び寸法とする。図１に示すように、金属板は、１５０ｍｍ×５０ｍｍとし、ボルトの貫通孔の中心間の距離は、１００ｍｍとする。また、ボルトの貫通孔は、φ２０ｍｍとする。
【００３０】
また、金属板は、特に限定されるものでなく、種々の金属の板とすることができるが、鋼板とすることが好ましい。鋼板の成分組成は、特に限定されるものでなく、高強度鋼板を適用することができる。また、金属板は、少なくとも溶接箇所の両面又は片面にめっき皮膜等の表面処理皮膜を形成した金属板としてもよい。
【００３１】
（スポット溶接）
金属板を十字形に重ね合わせて実施するスポット溶接方法は、特に限定されるものでなく、抵抗スポット溶接、レーザ溶接、アークスポット溶接等が例示される。
【００３２】
次に、試験片を組み付ける治具及び押え金、試験片と押え金との溶接方法、及び、引張試験について、説明する。
【００３３】
（治具及び押え金）
治具及び押え金は、ＪＩＳ  Ｚ３１３７に規定される形状及び寸法とする。
治具は、図２に示すような、直方体形状部と軸で構成されるものである。直方体形状部の寸法は、１５０ｍｍ×５０ｍｍ×１２ｍｍとし、ボルトの貫通孔の中心間の距離は、１００ｍｍとする。軸は、特に限定されるものでない。
【００３４】
押え金は、図２に示すような、直方体形状であり、その寸法は５０ｍｍ×５０ｍｍ×１２ｍｍとする。また、押え金の一方の端部に、位置合わせの作業効率向上のため壁を設けてもよい。
また、治具及び押え金における、ボトルの貫通孔は、φ２０ｍｍとする。
【００３５】
（試験片と押え金との溶接方法）
試験片と押え金の溶接方法は、特に限定されるものでなく、レーザ溶接、アーク溶接、プラズマ溶接、シーム溶接が例示される。レーザ溶接では、レーザ発振器として、ＹＡＧレーザ、ファイバーレーザ、ＤＩＳＫレーザ等のレーザを用いて溶接することができる。
【００３６】
溶接条件は、安定して貫通溶接できる条件とすればよい。
レーザ溶接で線溶接する場合の溶接条件は、レーザ出力２〜５ｋＷ、集光面積５〜３０ｍｍ2、溶接速度０．５〜５．０ｍ／ｍｉｎとすることができる。
また、アーク、プラズマ、シーム溶接においても、安定して貫通できる溶接条件とすればよい。
【００３７】
溶接箇所は、試験片と押え金を固定することができれば、特に限定されるものでない。ただし、試験片の滑りを抑制するために、試験片のボトルの貫通孔からスポット溶接部の間に、試験片と押え金の溶接箇所を形成することが好ましい。また、ビードの形状及び数は、特に限定されるものでない。ビードの形状は、線状、波状、点状等が例示される。ビードの数は、試験片の滑りを抑制するために２以上が好ましく、３以上が更に好ましい。また、５超とすると、試験片の滑りの効果が飽和するとともに、作業負荷が増加するため、５以下とすることが好ましい。例えば、試験片のボトルの貫通孔からスポット溶接部の間の押え金の端部近傍に金属板短手方向に２本以上の線溶接するとよい。
【００３８】
（引張試験）
押え金と治具で試験片を挟み込みボルトで締め付ける。そして、ＪＩＳ  Ｚ３１３７に規定される方法により、引張試験を行う。
【実施例】
【００３９】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００４０】
まず、金属板として、板厚１．０ｍｍの冷延５９０ＭＰａのＤＰ鋼板を準備し、これを１５０ｍｍ×５０ｍｍで、貫通孔φ２０ｍｍを有するものに加工した。そして、中心線が互いに直交するように配置し、十字重ね部分を両側から、ＣｒＣｕ製ＤＲ型先端４０Ｒ、先端径６ｍｍの電極で挟み込み、加圧力を２．５ｋＮ、通電時間を１２ｃｙｃ（０．２４ｓ）、通電電流を５．８ｋＡとして、スポット溶接を行い、試験片を６体作製した。
【００４１】
試験片のうち３体を発明例として、押え金と溶接固定した。また、試験片のうち残りの３体を比較例として、押え金と溶接しなかった。
【００４２】
１体(発明例１)には、ファイバーレーザ（波長１．０７μｍ、焦点距離３００ｍｍ、集光径φ０．６ｍｍのレンズ）を用いて、試験片のボトルの貫通孔からスポット溶接部の間の押え金の端部近傍（端部から２０ｍｍの範囲）に鋼板短手方向に２本の溶接をした。溶接条件は、レーザ出力４．２５ｋＷ、溶接速度４.０ｍ／ｍｉｎとした。
【００４３】
また、１体（発明例２）には、アーク溶接を行った。ソリッドワイヤーを使用し、デジタルパルス電源を用い、シールドガスには、Ａｒ＋２０％ＣＯ2を採用してパルスＭＡＧ溶接にて試験片のボトルの貫通孔からスポット溶接部の間の押え金の端部近傍（端部から２０ｍｍの範囲）に鋼板短手方向に１本溶接をした。溶接条件は、２００Ａ、２０Ｖ、１００ｃｍ／ｍｉｎとした。
【００４４】
また、１体（発明例３）には、シーム溶接を行った。電極輪は、直径３５０ｍｍ、厚み８ｍｍ、先端曲率半径Ｒ＝８ｍｍＣｒ−Ｃｕ製を使用し、鍛圧ナール方式で駆動させて試験片のボトルの貫通孔からスポット溶接部の間の押え金の端部近傍（端部から２０ｍｍの範囲）に鋼板短手方向に２本溶接した。加圧力は５ｋＮ、電流値は、７．５ｋＡ、通電サイクルは３−２ｃｙｃｌｅ（ｏｎ−ｏｆｆ）（周波数：５０Ｈｚ）、溶接速度は１００ｃｍ／ｍｉｎとした。
【００４５】
そして、試験片毎に、試験片に治具を載せ、Ｍ１８のボルトで組み付け（締め付けトルク：１１Ｎ・ｍ）、引張速度１０ｍｍ／ｍｉｎとして、引張の変位に対する荷重を測定し、荷重変位曲線を求めた。図５に荷重変位曲線示す。
【００４６】
発明例１〜３の荷重変位曲線は、それらの形状（荷重の立ち上がり方等）が同等となり、再現性よいものであった。また、荷重変位曲線では、傾きが大きく変化することなく、また荷重が乱高下することなく、最大荷重に達して破断に至ったことが示された。
【００４７】
それに対して、比較例１〜３の荷重変位曲線は、特に高変位側で形状が異なるものとなった。また、荷重変位曲線では、４ｍｍ程度の変位から傾きが小さくなり、２０ｍｍ程度変位すると荷重が急峻に立ち上がり、その後、荷重が乱高下して最大荷重に達して破断に至ったことが示された。４ｍｍ程度の変位から傾きが小さくなったのは、強制変位による引張で荷重が増加し、試験片が溶接部に引っ張られて治具間を滑り、鋼板を伝わる荷重を緩和して荷重増加は小さくなることによると考えられる。
【００４８】
また、２０ｍｍ程度変位後荷重が急峻に立ち上がったのは、その領域での傾きが、発明例の荷重変位曲線の傾きに近いことから、治具間の試験片滑りが増加していくと、試験片の貫通孔の縁がボルトに接触し、試験片の滑りが止まり、試験片が滑らない状況で変形しながら荷重を受けるように変化したためと考えられる。
【産業上の利用可能性】
【００４９】
本発明によれば、スポット溶接十字継手を押え金に溶接して固定したので、スポット溶接十字継手と引張試験用治具の間の滑りを抑制でき、荷重変位曲線の荷重の立ち上がり方の再現性を向上させることができる。よって、本発明は、産業上の利用可能性が高いものである。
【符号の説明】
【００５０】
１    試験片
２    金属板（鋼板）
２ａ、２ｂ    貫通孔
３    金属板（鋼板）
３ａ、３ｂ    貫通孔
４    溶接部
５    治具
５ａ    直方体形状部
５ｂ    軸
６ａ、６ｂ    押え金
７ａ、７ｂ    ボルト
８    治具
８ａ    直方体形状部
８ｂ    軸
９ａ、９ｂ    押え金
１０ａ、１０ｂ    ボルト
１１    レーザ光
１２    レーザ溶接ビード
【図１】
0006558249.tif 000002
【図２】
0006558249.tif 000003
【図３】
0006558249.tif 000004
【図４】
0006558249.tif 000005
【図５】
0006558249.tif 000006